(57)【要約】【課題】アルデヒド類を除去できるアルデヒド類除去材を提供する。【解決手段】アルデヒド類除去材は、グアニジノ基を含有する化合物及び／またはクレアチニンを含有し、雰囲気に含まれているアルデヒド類を吸着除去することができる。【選択図】図７
2004275520.tif 000002
【特許請求の範囲】
【請求項１】
雰囲気に晒され雰囲気に含まれているアルデヒド類を除去するアルデヒド類除去材において、
グアニジノ基を含有する化合物及び／またはクレアチニンを有することを特徴とするアルデヒド類除去材。
【請求項２】
請求項１において、グアニジノ基を含有する化合物及び／またはクレアチニンを担体に担持させて形成されていることを特徴とするアルデヒド類除去材。
【請求項３】
請求項１において、グアニジノ基を含有する化合物及び／またはクレアチニンを液状媒体に含有させていることを特徴とするアルデヒド類除去材。
【請求項４】
請求項１〜請求項３のうちのいずれか一項において、アルデヒド類除去材の全体を１００％としたとき、グアニジノ基を含有する化合物及び／またはクレアチニンは、重量比で、０．５％以上、８０％以下含有されていることを特徴とするアルデヒド類除去材。
【請求項５】
請求項１〜請求項４のうちのいずれか一項において、前記グアニジノ基を含有する化合物は、アルギニン及びその塩類、グアニジン及びその塩類のうちの少なくとも１種であることを特徴とするアルデヒド類除去材。
【発明の詳細な説明】
【０００１】
【発明の属する技術分野】
本発明はホルムアルデヒドやアセトアルデヒド等のアルデヒド類を除去するアルデヒド類除去材に関する。本発明に係るアルデヒド類除去材は、例えば、住宅建材や家具等から放出されるアルデヒド類を除去させるのに利用できる。
【０００２】
【従来の技術】
近年、住宅建材や家具等から放出されるホルムアルデヒドは、室内空気を汚染させるため、環境上問題となっている。特に、新築した家屋では室内においてアルデヒドの発生が多く、環境面から問題となっている。ホルムアルデヒドは悪臭物質の一つであり、空気中に０．０５ｐｐｍという非常に低い濃度で残留していたとしても、その臭気が感じられ、更に２〜５ｐｐｍ程度となれば、目や人体の気道に強い刺激が与えられ、くしゃみ、咳が出る等し、人体への刺激が強くなる。
【０００３】
そこで、従来、特許文献１には、ホルムアルデヒド捕捉機能を有する硫酸アンモニウム等のアンモニウム塩を担持させた捕捉材を住宅工事中の施工床面に敷設し、工事期間中においてホルムアルデヒドの捕捉除去を図るホルムアルデヒドの除去技術が開示されている。
【０００４】
また特許文献２には、ホルムアルデヒドと反応させてホルムアルデヒドを分解除去するアルデヒド捕捉材が開示されている。そして特許文献２では、アルデヒド捕捉材として、活性炭、ゼオライト、セピオライト等の有機系多孔質材料、イミダゾリジノン等のイミダゾール類、シアセチルイミド、フタルイミド等のイミド類、メラミン、シクロヘキシルアミン等のアミン類等が挙げられている。
【０００５】
更に特許文献３には、アミノ酸とｐＨ指示薬を担持した紙を用い、ホルムアルデヒドによって消毒するときの消毒完了時間をｐＨ指示薬の変色により知らせる消毒指示物が開示されている。
【０００６】
【特許文献１】特開平１１ー１２８３２９号公報
【特許文献２】特開２０００−３５６０２２号公報
【特許文献３】特開昭５６ー６６２６０号公報
【０００７】
【発明が解決しようとする課題】
上記した特許文献１〜３に係る技術は、グアニジノ基を含有する化合物、クレアチニンを含有することを開示するものではない。殊に、特許文献１に係る技術は、アンモニウム塩を用い、ホルムアルデヒドと反応させて分解させるものであるが、アンモニウム塩の中で事例として用いられている硫酸アンモニウム塩は一般的には化学肥料によく使用されるものであり、毒性ではないものの、人体に有害である。殊に、室内空間で使用するには問題である。
【０００８】
また、特許文献３に係る技術は、ホルムアルデヒドによって消毒するときの消毒完了時間を知らせるものであり、環境雰囲気に放出されているくホルムアルデヒドを吸着除去して環境雰囲気を良好化させるものではない。更に特許文献３に係る技術は、住宅内において問題としているｐｐｍオーダーのホルムアルデヒドに対しては使用することができない。
【０００９】
本発明は上記した実情に鑑みてなされたものであり、アルデヒド類を除去できるアルデヒド類除去材を提供することを課題とする。
【００１０】
【課題を解決するための手段】
本発明に係るアルデヒド類除去材は、雰囲気に晒され雰囲気に含まれているアルデヒド類を除去するアルデヒド類除去材において、グアニジノ基を含有する化合物及び／またはクレアチニンを有することを特徴とするものである。
【００１１】
【発明の実施の形態】
グアニジノ基を含有する化合物としては、アルギニン及びその塩類、グアニジン及びその塩類のうちの少なくとも１種とすることができる。例えば、アルギニン及びアルギニン−グルタミン酸塩のうちの一方を用いても良いし、双方を用いても良い。
【００１２】
アルギニンの塩類としては、その炭酸塩、塩酸塩、硝酸塩、リン酸塩、硫酸塩、ナトリウム塩、カリウム塩等も含まれる。アルギニン−グルタミン酸塩としては、Ｌ−アルギニンＬ−グルタミン酸塩が挙げられる。因みに、文献（化学辞典東京化学同人社）によれば、アルギニンは２−アミノ−５−グアニジノ吉草酸とされている。
【００１３】
更にグアニジンの塩類としては、その炭酸塩、塩酸塩、硝酸塩、リン酸塩、硫酸塩、ナトリウム塩、カリウム塩等も含まれる。
【００１４】
上記したグアニジノ基含有化合物は、飲食品としても使用されており、幼児等が誤まって舐めたときであっても、安全である。なお、従来技術に係る特許文献１で使用されているアンモニウム塩は一般的に人体に対して有害であり、更にアンモニウム塩として記載されている硫酸アンモニウムは、化学肥料にもよく使用されるものであり、毒物ではないにしろ、人体に対して有害である。アルデヒド類は、一般的には、グアニジノ基を含有する化合物と反応してシッフ塩基を生成するものである。
【００１５】
なお、グアニジノ基は下記の式１に示されている。アルギニンは下記の式２に示されている。グアニジンは下記の式３に示されている。グレアチニンは下記の式４に示されている。
【００１６】
【化１】
2004275520.tif 000003
【００１７】
【化２】
2004275520.tif 000004
【００１８】
【化３】
2004275520.tif 000005
【００１９】
【化４】
2004275520.tif 000006
【００２０】
グアニジノ基を含有する化合物及び／またはクレアチニンの担持量は、アルデヒド類除去材の全体を１００％としたとき、重量比で０．５％以上、８０％以下含有されている形態を例示できる。当該担持量が過剰に少ないと、アルデヒド類の除去性能が充分に発揮されず、アルデヒド類の除去に時間を要する。また、当該担持量が過剰に多いと、当該化合物を担持させた担体等の表面積が相対的に低下するため、アルデヒド類の除去性能が充分に発揮されない。従って、当該化合物が直接的にアルデヒド類の除去性能に寄与するというよりも、担体の表出面積も寄与しているものと推察される。アルデヒド類の除去に時間の制約が特にない場合には、グアニジノ基を含有する化合物及び／またはクレアチニンの担持量は、重量比で、０．５％以上、１％以上と低めとすることもできる。
【００２１】
当該担持量は、当該化合物の組成、担体の種類、液状媒体の種類、使用用途、アルデヒド類の除去等に要請される時間等に応じて適宜選択される。当該担持量の上限としては、重量比で、７５％以下、７０％以下、６５％以下を例示でき、更に６０％以下、５５％以下、５０％以下を例示できる。上記した上限と組み合わせ得る当該担持量の下限としては、１．５％以上、２％以上，４％以上，８％以上、１０％以上を例示できる。但し、担持量の下限及び上限共に上記した値に限定されるものではない。グアニジノ基を含有する化合物及び／またはクレアチニンの担持量としては、一般的には１〜６０％、殊に１０〜５０％とすることができる。
【００２２】
グアニジノ基を含有する化合物及び／またはクレアチニンを担体に担持させて形成されている形態を例示できる。担体は、グアニジノ基を含有する化合物及び／またはクレアチニンを担持できるものであれば良い。担体としては、その形状としては、紙等のシート状でも、板状でも、ハニカム状、顆粒状、粉末状のいずれでも良い。なお、紙としては、洋紙紙、和紙紙でも良いし、紙の成分は天然パルプ主体のものでも合成パルプ主体のものでも良い。シート等の担体に担持させれば、室内に敷いたり、掛けたり、貼り合わせたりできる。また家具等の引き出し、包装箱内に収容しておくこともできる。担体をハニカム構造体としたときには、アルデヒド類の除去可能なフィルタ装置としても使用できる。なお、担体のｐＨ値が過剰に低くく、酸性が過剰に強いと、アルデヒド除去性能が低下することがあるため、ｐＨ４．５以上、または、ｐＨ５以上とすることができる。
【００２３】
またグアニジノ基を含有する化合物がアルギニンのときには、硫酸アルミニウム、でんぷん等はアルギニンと反応し、アルギニンによるアルデヒド除去性能が低下するため、硫酸アルミニウム、でんぷん等は過剰に含有されていない方が好ましい。
【００２４】
グアニジノ基を含有する化合物及び／またはクレアチニンを紙等のシートに担持させる担持量については、当該化合物の担持量が過剰に少ないと、アルデヒド類の除去性能が発揮されない。当該担持量が過剰に多いと、当該化合物を担持させたシートの表面積が相対的に低下するため、アルデヒド類の除去性能が発揮されない。この場合、担持量としては、当該化合物の組成、担体の種類、液状媒体の種類、使用用途等に応じて選択される。
【００２５】
従って、グアニジノ基を含有する化合物及び／またはクレアチニンを紙等のシートの単位面積あたりに担持させる担持量については、当該化合物の担持量の下限としては、重量で、０．２５ｇ／ｍ２以上、１ｇ／ｍ２以上、３ｇ／ｍ２以上を例示できる。また上記した下限と組み合わせ得る担持量の上限としては、重量で、４５０ｇ／ｍ２以下、１５０ｇ／ｍ２、以下、７５ｇ／ｍ２以下を例示できる。但し、下限及び上限共に上記値に限定されるものではない。
【００２６】
担体として、多孔質性をもつ粒子状の担体を例示できる。この場合、担体としては、粘土鉱物である形態を採用することができる。多孔質の粘土鉱物として含水珪酸マグネシウム質粘土鉱物等の含水珪酸塩系粘土鉱物を例示できる。含水珪酸塩系粘土鉱物としては、具体的には、セピオライト、アタパルジャイト、ゼオライト、ラフリナイト、ファルコンドアイト、パリゴルスカイトのうちの少なくとも１種を主要成分とすることができ、これらは微細な多数の細孔を有する。含水珪酸マグネシウム質粘土鉱物としては、マグネシウムや珪素の一部がアルミニウム、鉄、ニッケル、ナトリウム等で置換されている形態も含む。上記した粘土鉱物自体もアルデヒド類の除去能を有するが、グアニジノ基を含有する化合物及び／またはクレアチニンと併用すれば、アルデヒド類の除去能の向上を期待できる。粘土鉱物はそれ自体がバインダ機能を有することが多いため、別のバインダを用いずとも良い。但し必要に応じて、別のバインダを配合することもできる。上記した多孔質の粒子状の担体としては活性炭、ケイソウ土、活性白土、アルミナ、シリカゲル等のうちの少なくとも１種の多孔質の粒子状の担体を用いることもできる。粘土鉱物等の担体は粒状であり、平均粒径が例えば３０μｍ以下、２０μｍ以下のもの、１０μｍ以下、５μｍ以下、１μｍ以下のものを採用できる。よって粘土鉱物等の担体は一般的には粉末粒子状、殊に微粉末粒子状で用いることができる。なお粘土鉱物等の担体の粉砕は、ミキサー、ボールミル、振動ミル、ハンマーミル等の公知の粉砕手段を用いて、湿式粉砕、乾式粉砕とすることができる。
【００２７】
グアニジノ基を含有する化合物及び／またはクレアチニンを液状媒体に含有させることにより、本発明に係るアルデヒド類除去材を形成しても良い。従って、本発明に係るアルデヒド類除去材は、液状の形態で市販することもできる。液状媒体としては、グアニジノ基を含有する化合物及び／またはクレアチニンを溶解または分散できるものであればよく、水、アルコール、エーテル、及びそれらの混合溶媒の公知の溶媒や分散媒を例示できる。使用の際には、上記した液状のアルデヒド類除去材を、スプレー塗布、刷毛塗り等により、表出面積が大きい紙等の担体に含浸、付着させることができる。
【００２８】
グアニジノ基を含有する化合物及び／またはクレアチニンは、他のアミノ酸類と併せて用いることもできる。他のアミノ酸類としては、中性アミノ酸、酸性アミノ酸、塩基性アミノ酸のいずれでも良い。また脂肪族アミノ酸、芳香族アミノ酸のいずれでも良い。具体的には、グリシン、アラニン、リシン（Ｌーリシン）、チロシン、システイン、フェニルアラニン、セリン、ヒドロキシリシン、アミノ安息香酸及び／又はその塩類のうちの少なくとも１種が例示される。芳香族アミノ酸としては、ｏ−芳香族アミノ酸、ｍ−芳香族アミノ酸、ｐ−芳香族アミノ酸、Ｐ−アミノサリチル酸、ｍ−アミノサリチル酸のいずれも用いることができる。
【００２９】
【実施例】
（第１実施例）
以下、本発明の第１実施例について図１を参照して具体的に説明する。本実施例に係るアルデヒド類除去材１は、ホルムアルデヒドを含有するかあるいは発生させる雰囲気に含まれているホルムアルデヒドを除去可能な吸着部材として機能する紙を基材とするシート２に、グアニジノ基を含有するグアニジノ基含有化合物を担持させて形成されている。シート２は表出面積を有しており、建築物の空間や、床壁、天井壁等の壁に設置したり、家具に収容可能となっている。
【００３０】
本実施例ではグアニジノ基含有化合物は、アルギニンまたはアルギニン塩酸塩とされている。グアニジノ基含有化合物の担持量としては、アルデヒド類除去材１の全体重量を１００％としたとき、重量比で１〜６０％とされている。残部がシート２の紙部分となる。また、アルデヒド類の除去性能等を考慮し、グアニジノ基含有化合物の担持量としては、アルデヒド類除去材１の単位面積あたり、０．２５ｇ／ｍ２〜４５０ｇ／ｍ２  、より好ましくは３ｇ／ｍ２〜７５ｇ／ｍ２とすることができるが、これに限定されるものではない。
【００３１】
このようにすれば、住宅室内や家具収納・梱包内等の低濃度（例えば０．００１ｐｐｍ〜２００ｐｐｍ、０．０１ｐｐｍ〜２０ｐｐｍ）のホルムアルデヒド等のアルデヒド類を除去することができる。
【００３２】
製造にあたり、グアニジノ基を含有するグアニジノ基含有化合物を水に溶解させた溶液とシート２とを浸漬等により接触させた後に、シート２を乾燥させることにより形成できる。
【００３３】
なお、グアニジノ基を有するアルギニンと、ホルムアルデヒドとが反応したときにおける反応を、下記の式に示す。式に示すように、グアニジノ基を有するアルギニンと、ホルムアルデヒドとが反応したとき、シッフ塩基が生成されると共に水が生成される。なお、シート２に吸着された有害なホルムアルデヒド（ＨＣＨＯ）は、アミノ酸（アミノ基：−ＮＨ２）と反応し、ホルムアルデヒドとしては実質的に残っていない。上記したシート２の基材は紙質であるため、使用後には、焼却廃棄が容易である。
【００３４】
【化５】
2004275520.tif 000007
【００３５】
（第２実施例）
本発明の第２実施例について説明する。第２実施例は図１に示す第１実施例と基本的には同様の構成と効果を有する。本実施例ではグアニジノ基含有化合物は、グアニジンまたはグアニジン炭酸塩とされている。担持量としては、アルデヒド類除去材１の全体重量を１００％としたとき、重量比で１〜６０％、殊に２〜３０％とされている。また、アルデヒド類の除去性能等を考慮し、担持量としては、アルデヒド類除去材１の単位面積あたり、０．２５ｇ／ｍ２〜４５０ｇ／ｍ２  、より好ましくは３ｇ／ｍ２〜７５ｇ／ｍ２とすることができるが、これに限定されるものではない。このようにすれば、住宅室内や家具収納・梱包内等の低濃度のホルムアルデヒド等のアルデヒド類を除去することができる。
【００３６】
（第３実施例）
本発明の第３実施例について図２を参照して説明する。第３実施例は第１実施例と基本的には同様の構成と効果を有する。ホルムアルデヒドを除去可能な主吸着部材として機能する微小粒状の多孔質材を基材３（図２参照）とし、グアニジノ基を含有するグアニジノ基含有化合物をこの基材３に担持させることにより、本実施例に係るアルデヒド類除去材１Ｃは形成されている。
【００３７】
本実施例ではグアニジノ基含有化合物はアルギニン、または、アルギニン塩酸塩（Ｌ−アルギニンＬ−グルタミン酸塩）とされている。多孔質の微小粒状をなす基材３としては、多孔質の粘土鉱物として含水珪酸マグネシウム質粘土鉱物等の含水珪酸塩系粘土鉱物を採用できる。
【００３８】
上記した含水珪酸塩系粘土鉱物としては、具体的には、セピオライト、アタパルジャイト、ゼオライト、ラフリナイト、ファルコンドアイト、パリゴルスカイトのうちの少なくとも１種を主要成分とすることができ、これらは微細な多数の細孔を有する。このようにすれば、住宅室内や家具収納・梱包内等の低濃度のホルムアルデヒド等のアルデヒド類を除去することができる。
【００３９】
（第４実施例）
本発明の第４実施例について図３、図４を参照して説明する。第４実施例は第１実施例と基本的には同様の構成と効果を有する。前記したグアニジノ基を含有するグアニジノ基含有化合物を担持した微小粒状の多孔質材である多数の基材３（図３参照）を、紙製のシート２に分散させて付着させることにより、本実施例に係るアルデヒド類除去材１Ｄは形成されている。
【００４０】
製造にあたり、図４に示すように、微小粒状の多孔質材である多数の基材３とパルプ（シート形成物質）とを水に分散させたスラリー状混合物１００を形成する。そしてスラリー状混合物１００をメッシュ状の抄紙部材１１０の上面に供給する。スラリー状混合物１００に含まれている水は、抄紙部材１１０から下方に落下するが、スラリー状混合物１００に含まれている微小粒状の多孔質材である多数の基材３やパルプは抄紙部材１１０に堆積する。即ち、抄紙処理が行われ、連続シート１２０が形成される。連続シート１２０を抄紙部材１１０から剥離させると共に、連続シート１２０を乾燥させる。その後、グアニジノ基含有化合物を水に溶解または分散させた液状媒体１４０を連続シート１２０に接触させる。ここで、連続シート１２０は乾燥されているため、液状媒体１４０は連続シート１２０の内部に含浸し易い。このようにしてグアニジノ基を含有する化合物を担持した微小粒状の多孔質材である多数の基材３を紙製のシート２に分散させて付着させたアルデヒド類除去材１Ｄは形成されている。このように微小粒状の多孔質材である多数の基材３を利用すれば、表出面積を増加できるため、グアニジノ基を含有する化合物の担持量を高めるのに有利となる。
【００４１】
（第５実施例）
本発明の第５実施例について図５を参照して説明する。第５実施例は第１実施例と基本的には同様の構成を有し、基本的には同様の作用効果を有する。但し、アルデヒド類除去材１Ｅは、グアニジノ基を含有する化合物（アルギニン）を液状媒体（一般的には水）に含有させて形成されている。グアニジノ基を含有する化合物（アルギニン）の濃度としては、液状のアルデヒド類除去材１Ｅの全体を１００％としたとき、重量比で５〜５０％に設定されている。使用の際には、液状のアルデヒド類除去材１Ｅを、表出面積が大きい紙等の担体に刷毛塗り、スプレー塗布等により付着させる。
【００４２】
（試験例）
試験例１として、グアニジノ基含有化合物としてアルギニンを用い、アルギニンの担持量とアルデヒド除去量との関係を調べた。この試験では、アルデヒド類除去材１の全体重量を１００％としたとき、アルギニンの担持量を重量比で１０〜４１％の範囲内で変化させた。残部はシートの紙部分となる。この試験では、アルギニンを水に溶解させた溶液に紙製の試験片を浸漬させた後に、試験片を乾燥させて試験片（片面の面積：９ｃｍ２）を形成した。この場合、担持量は、担持前後の試験片の重量差に基づいて求めた。そして、６５０ｐｐｍのアルデヒドを装入したガスバック内に試験片を放置し、２４時間後のガスバック内のホルムアルデヒド濃度を求め、これにより試験片によるホルムアルデヒド吸着量を求めた。その結果を表１及び図６に示す。
【００４３】
【表１】
2004275520.tif 000008
【００４４】
表１及び図６に示すように、グアニジノ基含有化合物（アルギニン）の担持量を増加させるにつれて、ホルムアルデヒド吸着量は次第に増加していく。しかしアルギニンの担持量をある程度担持させると、ホルムアルデヒド吸着量はほぼ飽和する。アルギニンの担持量を更に過剰に増加させると、ホルムアルデヒド吸着量は低下する傾向が見られた。これは、アルギニンの担持量を過剰に増加させると、シート自体の表出面積が相対的に低下するため、アルギニンが大きな結晶の塊となり、分散性が悪くなり、ホルムアルデヒドとの反応性が低下するためと推察される。
【００４５】
試験例１では、実験の便宜上、グアニジノ基含有化合物（アルギニン）の担持量の下限を重量比で１０％に設定しているが、放置時間に余裕があれば、アルギニンの担持量の下限を重量比で０．５％、１％，２％に設定しても、ホルムアルデヒドを吸着除去させることができるものである。なお、アルギニンの担持量が重量比で２％のときには、２４時間後のホルムアルデヒド吸着量は３．０３ｇ／ｍ２であった。
【００４６】
試験例２として、アルギニン、アルギニン塩酸塩、グアニジン炭酸塩、クレアチニンを用い、経過時間と雰囲気におけるアルデヒド残留濃度との関係を調べた。参考例としてグリシン用いた。この試験では、各担持量として０．１６〜０．１９ミリｍｏｌ程度に設定した。そして、各化合物を水に溶解させた溶液に紙製の試験片を浸漬させた後に、試験片を乾燥させて試験片（片面の表面積：９ｃｍ２）を形成した。そして６５０ｐｐｍのホルムアルデヒドを装入したガスバック内に試験片を所定時間放置し、所定時間経過後におけるガスバック内のホルムアルデヒド濃度を求め、これによりホルムアルデヒド残留濃度を求めた。更に、単位面積あたりに換算してホルムアルデヒド吸着量（ｇ／ｍ２）を求めた。上記した試験例１の結果を表２及び図７に示す。
【００４７】
【表２】
2004275520.tif 000009
【００４８】
表２及び図７に示すように、アルギニン、アルギニン塩酸塩、グアニジン炭酸塩はホルムアルデヒド除去性能が良好であった。クレアチニンも良好であった。殊に、アルギニンを担持した試験片は、ホルムアルデヒドの残留濃度を急激に低下させることができ、ホルムアルデヒドの除去性能が最も良好であった。即ち、アルギニンを担持した試験片は、開始時に６５０ｐｐｍのホルムアルデヒドを約２０時間で１０ｐｐｍ以下に大きく低下させることができた。また、アルギニン塩酸塩を担持した試験片、グアニジン炭酸塩を担持した試験片は、グリシンを担持した試験片よりも良好なホルムアルデヒド除去性能が得られた。またクレアチニンを担持した試験片は、グリシンを担持した試験片よりも良好か、ほぼそれに匹敵する程度のホルムアルデヒド除去性能が得られた。
【００４９】
（その他）
その他、本発明は上記した実施例のみに限定されるものではなく、要旨を逸脱しない範囲内で適宜変更して実施できるものである。発明の実施の形態、実施例に記載の語句は一部であっても、請求項に記載できるものである。
【００５０】
上記した記載から次の技術的思想も把握できる。
（付記項１）雰囲気に晒され雰囲気に含まれているアルデヒド類を吸着するものであって、アルデヒド類を吸着除去するアミノ酸類を担持しており、アミノ酸類は、グアニジノ基を含有する化合物であることを特徴とするアルデヒド類吸着部材。この場合、雰囲気中のアルデヒド類を吸着でき、しかも安全性が高い。アルデヒド類吸着部材はシート状を例示できる。
【００５１】
【発明の効果】
以上説明したように本発明によれば、雰囲気に含まれているアルデヒド類を除去することができる。またグアニジノ基含有化合物は、飲食品としても広く使用されており、幼児等が誤まって舐めたときであっても、安全である。
【図面の簡単な説明】
【図１】第１実施例に係るアルデヒド類除去材の構成図である。
【図２】第３実施例に係るアルデヒド類除去材の構成図である。
【図３】第４実施例に係るアルデヒド類除去材の構成図である。
【図４】第４実施例に係るアルデヒド類除去材の製造過程の一例を示す構成図である。
【図５】第５実施例に係るアルデヒド類除去材の構成図である。
【図６】アルギニンの担持量とホルムアルデヒド吸着量との関係を示すグラフである。
【図７】各種化合物を担持した試験片を用いたときにおけるホルムアルデヒド残留濃度の変化を示すグラフである。
【符号の説明】
図中、１はアルデヒド類除去材、２はシート、３は基材を示す。
【図１】
2004275520.tif 000010
【図２】
2004275520.tif 000011
【図３】
2004275520.tif 000012
【図４】
2004275520.tif 000013
【図５】
2004275520.tif 000014
【図６】
2004275520.tif 000015
【図７】
2004275520.tif 000016